СПОСОБ ПОЛУЧЕНИЯ УГЛЕРОД-АЗОТНОГО МАТЕРИАЛА

1. Способ получения углерод-азотного материала, включающий многократное закачивание и удаление азота из рабочего объема с помещенным в него исходным углеродным материалом до полного вытеснения воздуха, с последующим закачиванием азота до рабочего давления, нагрев, выдерживание при этих параметрах и снижение температуры до комнатной, а затем давления до атмосферного, отличающийся тем, что получение проводят в два этапа, на первом этапе до рабочего давления азот закачивают до 220-250 МПа, а нагрев осуществляют до температуры 1670-2020 K с последующей выдержкой не менее 1 мин, затем температуру снижают до комнатной, а давление до атмосферного, на втором этапе полученный углерод-азотный материал помещают в аппарат высокого давления и воздействуют давлением от 7 до 15 ГПа, нагревают до температуры 1620-1770 K и выдерживают в течение не менее 1 мин, затем снижают температуру до комнатной, а давление до атмосферного, причем в качестве исходного углеродного материала используют фуллерит.
60
70
2. Способ по п.1, отличающийся тем, что в качестве исходного углеродного материала используют фуллерит C и/или фуллерит C.
3. Способ по п.1, отличающийся тем, что исходный углеродный материал перед обработкой на первом этапе измельчают до размера частиц менее 1 мкм.